(57)【特許請求の範囲】
【請求項１】
既設コンクリート表面に打ち継ぎ用接着剤を塗付し、当該打ち継ぎ用接着剤に接して下塗りとしてモルタル又はポリマー配合モルタルを塗付し、補強用網材を貼り付けた後、補強用網材及び下塗りとして塗付したモルタル又はポリマー配合モルタル表面にモルタル層間接着剤を塗付し、当該モルタル層間接着剤に接して、モルタル又はポリマー配合モルタルを塗付してなる既設コンクリートの改修において、既設コンクリート表面に塗付する打ち継ぎ用接着剤組成物であって、エポキシ樹脂と水分散性ポリアミンエポキシアダクトと水硬性セメントとから成ることを特徴とする打ち継ぎ用接着剤組成物
【請求項２】
前記水分散性ポリアミンエポキシアダクトが、（Ａ）ポリアミンに、ポリアミンの第一アミノ基の１０〜５０％と反応する量のモノエポキシドと、ポリアミンの残留第一アミノ基の５〜６５％と反応する量のポリエポキシドとの混合物を添加反応させて形成した、水相溶性のポリアミン‐エポキシアダクト０．２５〜４重量部および（Ｂ）第一アミノ基を有するポリアミンとモノエポキシド又はポリエポキシドとの反応によって得られた樹脂相溶性のポリアミン‐エポキシアダクト１重量部とからなり、ポリアミンの残留アミノ基の少なくとも２５％がホルムアルデヒドと反応し、ポリアミンは引き続いて酸との反応によって少なくとも部分的に中和されている前記水相溶性のポリアミン‐エポキシアダクトと前記樹脂相溶性ポリアミン‐エポキシアダクトとの混合物であることを特徴とする請求項１記載の打ち継ぎ用接着剤組成物
【請求項３】
既設コンクリート表面に請求項１又は請求項２記載の打ち継ぎ用接着剤組成物を塗付し、当該打ち継ぎ用接着剤組成物に接して下塗りとしてモルタル又はポリマー配合モルタルを塗付し、補強用網材を貼り付けた後、補強用網材及び下塗りとして塗付したモルタル又はポリマー配合モルタル表面にモルタル層間接着剤を塗付し、当該モルタル層間接着剤に接して、モルタル又はポリマー配合モルタルを塗付することを特徴とするコンクリートの改修方法
【発明の詳細な説明】
【技術分野】
【０００１】
本発明は、鉄筋コンクリート造建築物や構造部材、又はコンクリート製の２次製品の改修に使用する打ち継ぎ用接着剤組成物であって、詳しくは既設コンクリートに打ち継ぎ用接着剤を塗付し、当該打ち継ぎ用接着剤に接して下塗りとしてモルタル又はポリマー配合モルタルを塗付し、補強用網材を貼り付けた後、モルタル又はポリマー配合モルタルを塗付してなる既設コンクリートの改修において使用する打ち継ぎ用接着剤組成物及び当該打ち継ぎ用接着剤組成物を使用するコンクリート改修方法に関するものである。
【背景技術】
【０００２】
従来、鉄筋コンクリート造建築物や構造部材、又は農水路等に使用されるコンクリート製の２次製品である水路の改修には、建造物の壁面の亀裂を防止する表装方法として、建造物の壁面にガラス繊維製織物塗装下地材を貼着し、ついでその貼着された下地材の表面に塗材を施すことから成り、ガラス繊維製塗装下地材を建造物の壁面に貼着するための接着剤として、熱可塑性樹脂又は熱硬化性樹脂を用いた溶剤溶液型接着剤、水溶液型接着剤又は水性分散液型接着剤やセメントなどの無機質系接着剤が使用でき、壁面に貼着したガラス繊維製塗装下地剤の表面に塗装する塗材として、有機系、無機系、エマルジョン系、水性系、溶剤系などの塗材や、エマルジョン塗料、樹脂入りセメント系塗材が使用できることが開示されている（特許文献１）。
【０００３】
また、下地コンクリート表面に樹脂系水性接着剤を塗付し、同樹脂系水性接着剤が乾燥した後に酢酸ビニル‐エチレン共重合体エマルジョンを含有するモルタルを塗工する下地塗工工程と、同下地塗工工程にて塗工した下地塗工面にガラス繊維製ネットを張設する補強工工程と、同補強工工程にて張設したガラス繊維製ネット上に酢酸ビニル‐エチレン共重合体エマルジョンを含有するモルタルを塗工する仕上塗工工程から成る改修方法が開示されている（特許文献２）。
【０００４】
しかし、改修が必要な既存コンクリート表面は湿潤している場合があり、また例え乾燥していても、コンクリート表面の脆弱層や汚れ等は高圧水洗によって除去するため、施工前の既存コンクリート表面は湿潤状態にあることが多いのが現状であり、この場合特許文献１に開示された方法では、ガラス繊維製塗装下地材を既存コンクリート表面に貼着する接着剤が湿潤したコンクリート表面に十分に接着しないという課題があった。
【０００５】
また同様に特許文献２においても、湿潤したコンクリート表面には樹脂系水性接着剤が十分に接着しないという課題があった。
【０００６】
一方、既設コンクリート又はモルタル等下地に新たなコンクリート又はモルタルを打ち継ぐ方法として、エポキシ樹脂と、ポリアミン系硬化剤とを含有し、またはエポキシ樹脂と、ポリアミン系硬化剤と、ポリサルファイドポリマーと、３級アミン化合物とを含有し、ポリアミン系硬化剤をエポキシ樹脂１当量に対し、０．１〜０．６当量配合したプライマー組成物を既設コンクリート面に塗付する方法が開示されている（特許文献３、特許文献４）。
【０００７】
しかしポリアミン系硬化剤では、下塗りとして塗付するモルタル又はポリマー配合モルタルの水和を阻害する場合があり、また下地表面の含水率が高いコンクリート等に対しては接着性が不十分であるという課題があった。
【０００８】
同様に、硬化コンクリートに新たなコンクリートを打ち継ぐ場合において、硬化コンクリートの打ち継ぎ面に、分散質としてアクリル酸エステル系単量体単位、メタアクリル酸エステル系単量体単位、スチレン系単量体単位及びジエン系単量体単位の中から選ばれた少なくとも一種の単量体単位からなる単独重合体又は共重合体を含有し、かつ分散剤として末端にメルカプト基を有するポリビニルアルコール系重合体を含有する水性エマルジョンからなるセメントモルタル用打ち継ぎ材を打ち継ぎ面に塗付し、皮膜の高い耐アルカリ性によって新たに打設されるコンクリートの水分の既設コンクリート側への移行を抑制し、新たなコンクリートの接着力を向上させることが開示されている（特許文献５）。
【０００９】
しかしこの方法では、既設コンクリート表面が湿潤している場合は塗付された水性エマルションの造膜が十分に行われず、その状態で新たなコンクリートが打設されると、造膜が不十分な部分が脆弱層となり、打ち継ぎ部における新たなコンクリートの接着性が低下するという課題があった。この課題は新たなコンクリートがモルタル又はポリマー配合モルタルであっても同様であった。
【特許文献１】特開昭５９-７２３４９号公報
【特許文献２】特許第３７４９８３３号公報
【特許文献３】特開２０００−２７３３５４号公報
【特許文献４】特開２０００−３４５１０１号公報
【特許文献５】特開平６−１８４４８９号公報
【発明の開示】
【発明が解決しようとする課題】
【００１０】
本発明の課題は、既存コンクリートの表面が湿潤状態であっても、下塗りとして塗付するモルタル又はポリマー配合モルタルを下地コンクリートに確実に接着させることでき、また当該下塗りとしてのモルタル又はポリマー配合モルタルの水和を阻害することが無く、さらには当該下塗りとしてのモルタル又はポリマー配合モルタルと、これに貼り付けた補強用網材と、更に上塗りとして塗付するモルタル又はポリマー配合モルタルを、下地コンクリートに一体的に接着させることが可能で、例えばコンクリート構造材内部のアルカリ骨材反応等によりコンクリート構造材表面で膨張破壊が生じても、補強用網材と一体化されたモルタル又はポリマー配合モルタルが既存コンクリート表面から剥離することが無い打ち継ぎ用接着剤組成物及びコンクリート改修方法を提供することである。
【課題を解決するための手段】
【００１１】
本発明者らは、前記課題について検討し、請求項１記載の発明は、既設コンクリート表面に打ち継ぎ用接着剤を塗付し、当該打ち継ぎ用接着剤に接して下塗りとしてモルタル又はポリマー配合モルタルを塗付し、補強用網材を貼り付けた後、補強用網材及び下塗りとして塗付したモルタル又はポリマー配合モルタル表面にモルタル層間接着剤を塗付し、当該モルタル層間接着剤に接して、モルタル又はポリマー配合モルタルを塗付してなる既設コンクリートの改修において、既設コンクリート表面に塗付する打ち継ぎ用接着剤組成物であって、エポキシ樹脂と水分散性ポリアミンエポキシアダクトと水硬性セメントとから成ることを特徴とする打ち継ぎ用接着剤組成物であり、既存コンクリートの表面が湿潤状態であっても、下塗りとして塗付するモルタル又はポリマー配合モルタルを下地コンクリートに確実に接着させることができ、また当該下塗りとしてのモルタル又はポリマー配合モルタルの水和を阻害することが無く、さらには当該下塗りとしてのモルタル又はポリマー配合モルタルと、これに貼り付けた補強用網材と、更に上塗りとして塗付するモルタル又はポリマー配合モルタルを、下地コンクリートに一体的に接着させることが可能で、既設コンクリートの表面に膨張破壊が生じても一体化されたモルタル又はポリマー配合モルタルが既存コンクリート表面から剥離することが無い打ち継ぎ用接着剤組成物となる。
【００１２】
請求項２記載の発明は、請求項１記載の打ち継ぎ用接着剤組成物において、水分散性ポリアミンエポキシアダクトが、（Ａ）ポリアミンに、ポリアミンの第一アミノ基の１０〜５０％と反応する量のモノエポキシドと、ポリアミンの残留第一アミノ基の５〜６５％と反応する量のポリエポキシドとの混合物を添加反応させて形成した、水相溶性のポリアミン‐エポキシアダクト０．２５〜４重量部および（Ｂ）第一アミノ基を有するポリアミンとモノエポキシド又はポリエポキシドとの反応によって得られた樹脂相溶性のポリアミン‐エポキシアダクト１重量部とからなり、ポリアミンの残留アミノ基の少なくとも２５％がホルムアルデヒドと反応し、ポリアミンは引き続いて酸との反応によって少なくとも部分的に中和されている前記水相溶性のポリアミン‐エポキシアダクトと前記樹脂相溶性ポリアミン‐エポキシアダクトとの混合物であることを特徴とする打ち継ぎ用接着剤組成物であり、既存コンクリートの表面が湿潤状態であっても、下塗りとして塗付するモルタル又はポリマー配合モルタルを下地コンクリートに確実に接着させることができ、また当該下塗りとしてのモルタル又はポリマー配合モルタルの水和を阻害することが無く、さらには当該下塗りとしてのモルタル又はポリマー配合モルタルと、これに貼り付けた補強用網材と、更に上塗りとして塗付するモルタル又はポリマー配合モルタルを、下地コンクリートに一体的に接着させることが可能で、既設コンクリートの表面に膨張破壊が生じても一体化されたモルタル又はポリマー配合モルタルが既存コンクリート表面から剥離することが無い打ち継ぎ用接着剤組成物となる。
【００１３】
請求項３記載の発明は、既設コンクリート表面に請求項１又は請求項２記載の打ち継ぎ用接着剤組成物を塗付し、当該打ち継ぎ用接着剤組成物に接して下塗りとしてモルタル又はポリマー配合モルタルを塗付し、補強用網材を貼り付けた後、補強用網材及び下塗りとして塗付したモルタル又はポリマー配合モルタル表面にモルタル層間接着剤を塗付し、当該モルタル層間接着剤に接して、モルタル又はポリマー配合モルタルを塗付することを特徴とするコンクリートの改修方法であり、既存コンクリートの表面が湿潤状態であっても、下塗りとして塗付するモルタル又はポリマー配合モルタルを下地コンクリートに確実に接着させることができ、また当該下塗りとしてのモルタル又はポリマー配合モルタルの水和を阻害することが無く、さらには当該下塗りとしてのモルタル又はポリマー配合モルタルと、これに貼り付けた補強用網材と、更に上塗りとして塗付するモルタル又はポリマー配合モルタルを、下地コンクリートに一体的に接着させることが可能で、既設コンクリートの表面に膨張破壊が生じても一体化されたモルタル又はポリマー配合モルタルが既存コンクリート表面から剥離することが無いコンクリート改修方法を提供する。
【発明の効果】
【００１４】
本発明の打ち継ぎ用接着剤組成物は、既設コンクリート表面に打ち継ぎ用接着剤を塗付し、当該打ち継ぎ用接着剤に接して下塗りとしてモルタル又はポリマー配合モルタルを塗付し、補強用網材を貼り付けた後、補強用網材及び下塗りとして塗付したモルタル又はポリマー配合モルタル表面にモルタル層間接着剤を塗付し、当該モルタル層間接着剤に接して、モルタル又はポリマー配合モルタルを塗付してなる既設コンクリートの改修において、既設コンクリート表面に塗付する打ち継ぎ用接着剤組成物であって、エポキシ樹脂と水分散性ポリアミンエポキシアダクトと水硬性セメントとから成ることを特徴とする打ち継ぎ用接着剤組成物であり、 水分散性ポリアミンエポキシアダクトが（Ａ）ポリアミンに、ポリアミンの第一アミノ基の１０〜５０％と反応する量のモノエポキシドと、ポリアミンの残留第一アミノ基の５〜６５％と反応する量のポリエポキシドとの混合物を添加反応させて形成した、水相溶性のポリアミン‐エポキシアダクト０．２５〜４重量部および（Ｂ）第一アミノ基を有するポリアミンとモノエポキシド又はポリエポキシドとの反応によって得られた樹脂相溶性のポリアミン‐エポキシアダクト１重量部とからなり、ポリアミンの残留アミノ基の少なくとも２５％がホルムアルデヒドと反応し、ポリアミンは引き続いて酸との反応によって少なくとも部分的に中和されている前記水相溶性のポリアミン‐エポキシアダクトと前記樹脂相溶性ポリアミン‐エポキシアダクトとの混合物であることにより、既存コンクリートの表面が湿潤状態であっても、下塗りとして塗付するモルタル又はポリマー配合モルタルを下地コンクリートに確実に接着させることでき、また当該下塗りとしてのモルタル又はポリマー配合モルタルの水和を阻害することが無く、さらには当該下塗りとしてのモルタル又はポリマー配合モルタルと、これに貼り付けた補強用網材と、更に上塗りとして塗付するモルタル又はポリマー配合モルタルを、下地コンクリートに一体的に接着させることが可能で、既設コンクリートの表面に膨張破壊が生じても一体化されたモルタル又はポリマー配合モルタルが既存コンクリート表面から剥離することが無いという効果がある。
【００１５】
また、既設コンクリートが垂直状の壁面であっても、本発明の打ち継ぎ用接着剤組成物は垂れることがなく、リシンガン等で既設コンクリート面に容易に塗付することが可能であり、塗付作業性に優れるという効果がある。詳しくは本発明の打ち継ぎ用接着剤組成物中の水分が、打ち継ぎ用接着剤組成物中の水硬性セメントの水和に急速に消費され、又は空気中に揮発することによって打ち継ぎ用接着剤組成物の粘度の増加が短時間で著しい。このため、垂直状の壁面であっても既設コンクリートに塗付した当該打ち継ぎ用接着剤組成物が垂れることがなく、その部位に留まることは確実であり、その効果は大きい。従って既設コンクリートが壁面で大面積であっても均一に塗付することができる打ち継ぎ用接着剤組成物及びコンクリート改修方法である。
【発明を実施するための最良の形態】
【００１６】
本発明の打ち継ぎ用接着剤組成物は、図１に示すように既設コンクリート１の表面に打ち継ぎ用接着剤２を塗付し、当該打ち継ぎ用接着剤２に接して下塗りとしてモルタル又はポリマー配合モルタル３を塗付し、補強用網材４を貼り付けた後、補強用網材４及び下塗りとして塗付したモルタル又はポリマー配合モルタル３の表面にモルタル層間接着剤５を塗付し、当該モルタル層間接着剤５に接して、モルタル又はポリマー配合モルタル６を塗付してなる既設コンクリート１の改修において、既設コンクリート１の表面に塗付する打ち継ぎ用接着剤２に係る打ち継ぎ用接着剤組成物であって、エポキシ樹脂と水分散性ポリアミンエポキシアダクトと水硬性セメントとを混合したものである。
【００１７】
本発明のエポキシ樹脂は、液状であり、常温硬化するものであればよく、ビスフェノールＡ型エポキシ樹脂、ビスフェノールＦ型エポキシ樹脂、フェノールノボラック型エポキシ樹脂、ビスフェノールＡＤ型エポキシ樹脂、ビフェニル型エポキシ樹脂、ナフタレン型エポキシ樹脂、脂環式エポキシ樹脂、グリシジルエステル型エポキシ樹脂、グリシジルアミン型エポキシ樹脂、複素環式エポキシ樹脂、ジアリールスルホン型エポキシ樹脂、ヒドロキノン型エポキシ樹脂およびそれらの変性物などを単独あるいは併せて用いてもよく、また、希釈剤を用いて液状化してもよい。最も多く配合するエポキシ樹脂の軟化点は、３５℃以下が好ましい。このような液状エポキシ樹脂としては、液状ビスフェノールＡ型エポキシ樹脂が、汎用性、コスト等で好ましい。
【００１８】
また本発明の水分散性ポリアミンエポキシアダクトである水系硬化剤は、前記エポキシ樹脂と混合し、また水分を良好に分散させることができるものであればよく、当該水分散性ポリアミンエポキシアダクトは、（A）ポリアミンに、ポリアミンの第一アミノ基の１０〜５０％と反応する量のモノエポキシドと、ポリアミンの残留第一アミノ基の５〜６５％と反応する量のポリエポキシドとの混合物を添加反応させて形成した、水相溶性のポリアミン‐エポキシアダクト０．２５〜４重量部および（B）第一アミノ基を有するポリアミンとモノエポキシド又はポリエポキシドとの反応によって得られた樹脂相溶性のポリアミン‐エポキシアダクト１重量部とからなり、ポリアミンの残留アミノ基の少なくとも２５％がホルムアルデヒドと反応し、ポリアミンは引き続いて酸との反応によって少なくとも部分的に中和されている前記水相溶性のポリアミン‐エポキシアダクトと前記樹脂相溶性ポリアミン‐エポキシアダクトとの混合物であって、特許２６６１６７８号公報に記載されているものである。これに該当する水分散性ポリアミンエポキシアダクトには、ジョリシールＪＢＸ−１４０Ｂ（アイカ工業（株）製エポキシ樹脂硬化剤、商品名、活性水素当量３８０、固形分３３％水溶液、粘度９０ｍＰａｓ／２３℃）がある。
【００１９】
水硬性成分はセメントであり、セメントとしては水硬性であれば特に限定されることはなく、普通ポルトランドセメント、早強ポルトランドセメント、中庸熱ポルトランドセメント、耐硫酸塩ポルトランドセメント、白色ポルトランドセメント等の各種ポルトランドセメントや高炉セメント、シリカセメント、フライアッシュセメント等の混合セメントや、アルミン酸石灰質セメント、ケイ酸アルミン酸石灰質セメント、リン酸セメント等が使用できる。特に白セメントすなわち白色ポルトランドセメントは、流動性が良い点で好ましい。当該水硬性セメントの配合量はエポキシ樹脂１００重量部に対して好ましくは５０重量部から２５０重量部を配合することで本発明の効果が顕著であるが、５０重量部未満２５０重量部超であっても塗付作業性に支障がなく既設コンクリートと下塗りのモルタル又はポリマー配合モルタルが一体化し、また塗付面における本発明の打ち継ぎ用接着剤組成物に垂れを生じる、さらには下塗りとして塗付するモルタル又はポリマー配合モルタルが流下、落下することがなければ、その範囲で配合量を調整することが出来、３０重量部から３００重量部が配合されてもよい。
【００２０】
配合物の混合形態として、エポキシ樹脂、水分散性ポリアミンエポキシアダクト、水、水硬性セメントが主たる配合物であるが、２液、１粉体とするのが使用に際して好ましい。すなわち、エポキシ樹脂、水分散性ポリアミンエポキシアダクトと水、及び水硬性セメントとするのが、混合・分散不十分、特性の失活、計量ミス・誤差を防ぐには好ましいが、別個に配合しても構わない。
【００２１】
なお本発明のコンクリートの改修に使用されるモルタルは、一般的なセメントモルタルのほか、セメント、骨材、減水剤にビニロン等の短繊維が任意に配合される補強用モルタルが適用でき、ポリマー配合モルタルは、これらのモルタルに、アクリル系樹脂エマルジョン、エチレン・酢酸ビニル共重合系エマルジョン、エチレン、酢酸ビニル、スチレン系、アクリル酸エステル系からなる多元系合成樹脂エマルジョン、ＳＢＲラテックス、エポキシ樹脂エマルジョン等が配合されたモルタルを使用することができる。
【００２２】
また、補強用網材は、二軸、三軸いずれの補強用網材が使用可能であり、ガラスメッシュやビニロン三軸連続繊維シート、補強用炭素繊維シート、補強用アラミド繊維シート、ポリエチレンメッシュ、ポリプロピレンメッシュ等を使用することが出来る。
【００２３】
モルタル層間接着剤は、湿潤したモルタル又はポリマー配合モルタルの表面に塗付し、新たに塗付するモルタル又はポリマー配合モルタルを接着させることができ、さらにはこれらのモルタル又はポリマー配合モルタルの水和を阻害させることがないものを使用することが望ましく、例えばジョリシールＪＢＸ−１４０（アイカ工業（株）製）を使用することが出来る。
【００２４】
本発明の打ち継ぎ用接着剤組成物は既設コンクリートに０．３〜０．５ｋｇ／ｍ２塗付し、０．４ｋｇ／ｍ２が塗付作業性の点で適当であるが、これは通常改修を必要とする既設コンクリートの表面の凹凸が大きいからであり、既設コンクリート表面の凹凸が少ないか平滑状である場合は、これより少なくても構わない。塗付にあたってはリシンガンによる吹きつけやローラー刷毛により容易に塗付することが出来る。
【００２５】
以下、実施例及び比較例にて詳細に説明する。
【実施例】
【００２６】
実施例１
攪拌機にジョリシールＪＢＸ−１４０Ａ（アイカ工業（株）製エポキシ樹脂、商品名、エポキシ当量１８０、固形分１００％、粘度１３００ｍＰａｓ／２３℃）１００重量部とジョリシールＪＢＸ−１４０Ｂ（アイカ工業（株）製水分散性ポリアミンエポキシアダクト、活性水素当量３８０、固形分３３％水溶液、粘度９０ｍＰａｓ／２３℃、商品名）２００重量部を入れ、普通ポルトランドセメント１５０重量部を配合し十分に混合した打ち継ぎ用接着剤組成物を調製し実施例１とした。
【００２７】
比較例１
実施例１に示した打ち継ぎ用接着剤組成物に変えて、水で希釈して固形分１０％に調整したモルタル混和用アクリルエマルジョン（ウルトラゾールＣＭＸ−２４３、ガンツ化成株式会社製、商品名、固形分４５%アクリル酸エステル共重合体エマルション）を比較例１とした。
【００２８】
比較例２
実施例１に示した打ち継ぎ用接着剤組成物に換えて新旧コンクリート打ち継ぎ用エポキシ樹脂（ジョリシールＪＢ−８Ａ、アイカ工業株式会社製、商品名：ビスフェノールＡ型エポキシ樹脂）４００重量部とポリアミン系硬化剤（ジョリシールＪＢ−８Ｂ、アイカ工業株式会社製、商品名、変性脂肪族ポリアミン）１００重量部を撹拌機に入れて混合したものを比較例２とした。
【００２９】
表１に実施例及び比較例の結果を示す。
【００３０】
【表１】
0004759588.tif 000002
【００３１】
試験条件
【００３２】
既存コンクリート下地：ＪＩＳＡ  ５３３４（鉄筋コンクリートＵ形用ふた）に規定するＵ形ふた、呼び名一種３００（４００×６００×６０ｍｍ）を既存コンクリート下地とし、その中央部を直径１００ｍｍのコア抜き状に、裏面よりオモテ面方向に深さ５５ｍｍの切り込みを入れる。その後オモテ面を高圧水洗して表面の脆弱部を除去し、７日間水中に浸漬した後、水中から取り出し、表面に浮き留まっている水をウェスで拭きとり、既存コンクリート下地とした。
【００３３】
試験体の作製：上記試験体下地であるＵ形ふたの長手側を下側にして垂直に保持し、上記実施例１、比較例１及び比較例２の打ち継ぎ用接着剤組成物をオモテ面全面に塗付した。塗布量は実施例１及び比較例２の打ち継ぎ用接着剤組成物は０．４ｋｇ／ｍ２を、比較例１の打ち継ぎ用接着剤組成物は０．２ｋｇ／ｍ２とした。その後、下塗りモルタルとして、普通ポルトランドセメント１５０重量部、硅砂５号２００重量部、硅砂７号１００重量部、ビニロン繊維ＡＢ  ６ｍｍ（（株）ユニチカ製、商品名）０．２重量部、水道水７０重量部、高性能減水剤Ｍｅｌｆｌｕｘ１６４１Ｆ（ＢＡＳＦコンストラクション製、商品名）１重量部を混合したモルタルを１０ｍｍ厚みに鏝塗りした。鏝塗り後、直ちにビニロン３軸連続シートＫＶＴ７２２６Ｙ（日東紡製、商品名）を貼り付け、ブラシと鏝で下塗りモルタル表面に付着させた。その後２時間放置後、モルタル層間接着剤を０．３ｋｇ／ｍ２を塗付し、３０分後に、上記下塗りモルタルと同配合のモルタルを上塗りモルタルとして１０ｍｍ厚みに塗付し、２３℃２８日間養生し試験体とした。モルタル層間接着剤は、  攪拌機にＪＢＸ−１４０Ａ（アイカ工業（株）製エポキシ樹脂、商品名、エポキシ当量１８０、固形分１００％、粘度１３００ｍＰａｓ／２３℃）１００重量部とジョリシールＪＢＸ−１４０Ｂ（アイカ工業（株）製水分散性ポリアミンエポキシアダクト、活性水素当量３８０、固形分３３％水溶液、粘度９０ｍＰａｓ／２３℃、商品名）２００重量部およびポリオレフィン樹脂系パルプ状物質（ケミベストＦＤＤＳＳ−５０、繊維長０．１ｍｍ、三井化学株式会社製、商品名）８重量部と水道水４２部を入れ、白色ポルトランドセメント１５０重量部を配合して均一に混合したものを使用した。
【００３４】
試験方法：試験は、日本道路公団規格ＪＨＳ４２４：２００４  はく落防止の押し抜き試験に準拠した。詳しくは、上記試験体の裏面を上側として長手面の中央を中心に両側２００ｍｍを長手方向とは直角方向に平行に架台に支持させ、コア抜き状の切り込み中央部に鉄製ジグ（直径１００ｍｍ×高さ１００ｍｍ）をセットし、先ず、Ｕ形ふた中央部の円状の薄肉部（切り込みの最深部とＵ形ふたのオモテ面との５ｍｍ厚部分）が破壊するまで１ｍｍ／分の速度で鉄製ジグに載荷する。次に５ｍｍ／分の速度で載荷を続け、直径１００ｍｍのコア部分で押し抜き試験を行い、その最大荷重を測定すると共に、既存コンクリート下地であるＵ字ふたと下塗りモルタルと接着状態を目視にて観察した。
【００３５】
評価方法
【００３６】
押し抜き最大荷重：上記押し抜き試験にける、最大荷重が６．０ＫＮ以上を○、３．０ＫＮ以上６．０ＫＮ未満を△、３．０ＫＮ未満を×とした。
【００３７】
破壊状況：Ｕ形ふたと下塗りモルタルとの層間で剥離破壊が無いものを○とし、下塗りモルタルがＵ字ふたから剥離破壊したものを×とした。
【００３８】
下塗りモルタルの状態：垂直に保持して試験体を作製する当該作製時において、下塗りモルタルを１０ｍｍ厚みに塗付後、その状態を保持して、ズレや落下がないものを○とし、ズレや落下が生じたものを×とした。
【００３９】
試験結果のまとめ：実施例１の打ち継ぎ用接着剤組成物は押し抜き最大荷重が６．０ＫＮ以上あり、既存コンクリート下地であるＵ字ふたと下塗りモルタルの層間で剥離が生じることがなく、また、下塗りモルタルがモルタル層間接着組成物に接して塗付してもズレたり落下することが無かった。
【図面の簡単な説明】
【００４０】
【図１】既設コンクリート１に打ち継ぎ用接着剤２を塗付し、下塗りとしてモルタル又はポリマー配合モルタル３を塗付し、その表面に補強用網材４を貼り付け後、モルタル層間接着剤５を塗付し、さらにモルタル又はポリマー配合モルタル６を塗付した状態を示す断面状態図である。
【符号の説明】
【００４１】
１  既設コンクリート
２  打ち継ぎ用接着剤
３  モルタル又はポリマー配合モルタル
４  補強用網材
５  モルタル層間接着剤
６  モルタル又はポリマー配合モルタル
【図１】
0004759588.tif 000003